(57)【要約】【課題】絶縁被覆の導体への密着性が高く、コイルに加工される際に被覆浮きや割れが抑制される絶縁電線及びその製造方法を提供する。【解決手段】導体と、導体の外周に形成され、ポリフェニレンサルファイドまたは芳香族ポリエーテルケトンを主成分として含む樹脂組成物からなる絶縁被覆と、を備え、絶縁被覆は、導体が樹脂組成物の融点以上で予め加熱された状態で形成されている、絶縁電線である。【選択図】図１
2014103045.tif 000002
【特許請求の範囲】
【請求項１】
導体と、
前記導体の外周に形成され、ポリフェニレンサルファイドまたは芳香族ポリエーテルケトンを主成分として含む樹脂組成物からなる絶縁被覆と、を備え、
前記絶縁被覆は、前記導体が前記樹脂組成物の融点以上で予め加熱された状態で形成されている
ことを特徴とする絶縁電線。
【請求項２】
前記絶縁被覆は、前記導体が前記樹脂組成物の融点以上発泡開始温度以下で予め加熱された状態で形成されている
ことを特徴とする請求項１に記載の絶縁電線。
【請求項３】
導体と、前記導体の外周に形成され、ポリフェニレンサルファイドまたは芳香族ポリエーテルケトンを主成分として含む樹脂組成物からなる絶縁被覆と、を備える絶縁電線の製造方法であって、
前記導体を前記樹脂組成物の融点以上で加熱する加熱工程と、
加熱された前記導体の外周に前記樹脂組成物を押出被覆して絶縁被覆を形成する絶縁被覆形成工程と、を備える
ことを特徴とする絶縁電線の製造方法。
【請求項４】
前記加熱工程は、通電加熱により前記導体を加熱する
ことを特徴とする請求項３に記載の絶縁電線の製造方法。
【請求項５】
前記加熱工程は、不活性ガス雰囲気中で前記導体を加熱する
ことを特徴とする請求項３又は４に記載の絶縁電線の製造方法。
【発明の詳細な説明】
【技術分野】
【０００１】
本発明は、絶縁電線及びその製造方法に関し、特に回転電機や変圧器などのコイルに用いられる絶縁電線及びその製造方法に関する。
【背景技術】
【０００２】
回転電機や変圧器などの電気機器はコイルを備える。コイルにはエナメル被覆絶縁電線（絶縁電線）が用いられており、コイルは絶縁電線をコアに巻き付けることにより形成される。絶縁電線は、コイルの用途・形状に合致した断面形状（例えば、略円形状や略矩形状）を有する導体の外周に単層または複数層の絶縁被覆を備えた構造となっている。絶縁被覆は、樹脂を有機溶剤に溶解させた絶縁塗料を導体上に塗布して焼付ける方法や、予め調合した樹脂組成物を導体上に押出被覆する方法などにより形成される。
【０００３】
近年、電気機器には小型化が要求されており、電気機器におけるコイルは小型化される傾向にある。コイルを小型化する場合、小径のコアに対して絶縁電線を高い張力で高密度に巻き付け、絶縁電線の占積率を向上させる。例えば、略矩形状の断面を有する導体（以下、平角導体ともいう）を備える絶縁電線を用いる場合、小径のコアに対して、伸長させた絶縁電線をエッジワイズに曲げて巻き付けることにより、絶縁電線の占積率を向上させてコイルを小型化することができる。このように、コイルを小型化する場合、絶縁電線には過酷な加工ストレスが加わるため、その絶縁被覆には過酷な加工ストレスに耐えられるような高い機械的特性が要求される。
【０００４】
また、電気機器には高出力化が要求されており、電気機器におけるコイルは高電圧で駆動されるとともにインバータ駆動化される傾向にある。つまり、コイルの絶縁電線には高電圧駆動とインバータサージの重畳により高い電圧がかかる傾向にある。絶縁電線において電圧が高くなると、部分放電の発生が高まるため、絶縁被覆には高い部分放電開始電圧が要求される。
【０００５】
これらの要求に対応する絶縁被覆としては、ポリフェニレンサルファイド（ＰＰＳ樹脂）や芳香族ポリエーテルケトンなどからなるものが知られている。これらの樹脂は高い部分放電開始電圧を示すとともに、優れた機械的特性を示すことが知られている。ただし、これらの樹脂からなる絶縁被覆は、導体との密着性が低いため、他の樹脂からなる樹脂層を介して導体上に形成される（例えば、特許文献１及び特許文献２参照）。
【０００６】
特許文献１では、導体に、少なくとも１層のエナメル焼き付け層と、ＰＰＳ樹脂などからなる少なくとも１層の絶縁被覆とを順次形成した耐インバータサージ絶縁ワイヤが提案されている。特許文献１によれば、導体とＰＰＳ樹脂からなる絶縁被覆との間にエナメル焼き付け層を介在させることによって、導体と絶縁被覆との接着強度を下げることなく、高い部分放電開始電圧（９００Ｖｐ程度）を有する絶縁ワイヤを提供できるとされている。
【０００７】
また、特許文献２では、導体と導体を被覆する２層以上の絶縁被覆とを有し、２層以上の絶縁被覆のうちの最内層以外の１層がＰＰＳ樹脂からなる絶縁被覆である多層絶縁電線が提案されている。特許文献２によれば、耐熱性と耐薬品性に優れる多層絶縁電線を提供できるとされている。
【０００８】
このように、ＰＰＳ樹脂などを含む絶縁被覆を導体上に形成する場合、絶縁被覆の導体への密着性を確保するため、導体と絶縁被覆との間に介在層（エナメル焼付け層など）を設けて多層構造としていた。
【先行技術文献】
【特許文献】
【０００９】
【特許文献１】特許第４１７７２９５号公報
【特許文献２】再公表２００５−１０６８９８号公報
【発明の概要】
【発明が解決しようとする課題】
【００１０】
しかしながら、特許文献１及び２に示す絶縁電線は、多層構造であって構造が複雑であるため、製造工程が煩雑になりやすく、製造コストが増大しやすいといった問題があった。
【００１１】
この点、ＰＰＳ樹脂などからなる絶縁被覆を導体に直接形成して絶縁電線を製造することもできるが、得られる絶縁電線では、絶縁被覆の導体への密着性が低い傾向がある。絶縁被覆の導体への密着性が低いと、絶縁電線をコイルに加工する際に、被覆浮きや、絶縁被覆の表面にクラックなどの割れが生じるおそれがある。特に、平角導体を用いた絶縁電線では、コイルに加工する際にエッジワイズに曲げて加工されるため、被覆浮きや割れが生じやすい。
【００１２】
本発明は、このような問題に鑑みて成されたもので、その目的は、絶縁被覆の導体への密着性が高く、コイルに加工される際に被覆浮きや割れが抑制される絶縁電線及びその製造方法を提供することにある。
【課題を解決するための手段】
【００１３】
本発明の第１の態様によれば、
導体と、前記導体の外周に形成され、ポリフェニレンサルファイドまたは芳香族ポリエーテルケトンを主成分として含む樹脂組成物からなる絶縁被覆と、を備え、前記絶縁被覆は、前記導体が前記樹脂組成物の融点以上で予め加熱された状態で形成されている、絶縁電線が提供される。
【００１４】
本発明の第２の態様によれば、
前記絶縁被覆は、前記導体が前記樹脂組成物の融点以上発泡開始温度以下で予め加熱された状態で形成されている、第１の態様の絶縁電線が提供される。
【００１５】
本発明の第３の態様によれば、
導体と、前記導体の外周に形成され、ポリフェニレンサルファイドまたは芳香族ポリエーテルケトンを主成分として含む樹脂組成物からなる絶縁被覆と、を備える絶縁電線の製造方法であって、前記導体を前記樹脂組成物の融点以上で加熱する加熱工程と、加熱された前記導体の外周に前記樹脂組成物を押出被覆して絶縁被覆を形成する絶縁被覆工程と、を備える、絶縁電線の製造方法が提供される。
【００１６】
本発明の第４の態様によれば、
前記加熱工程は、通電加熱により前記導体を加熱する、第３の態様の絶縁電線の製造方法が提供される。
【００１７】
本発明の第５の態様によれば、
前記加熱工程は、不活性ガス雰囲気中で前記導体を加熱する、第３の態様または第４の態様の絶縁電線の製造方法が提供される。
【発明の効果】
【００１８】
本発明によれば、絶縁被覆の導体への密着性が高く、コイルに加工される際に被覆浮きや割れが抑制される絶縁電線を得ることができる。
【図面の簡単な説明】
【００１９】
【図１】本発明の一実施形態に係る絶縁電線の構造を示す概略図である。
【図２】本発明の一実施形態に係る絶縁電線の断面図である。
【図３】従来の絶縁電線の断面図である。
【図４】本発明の一実施形態に係る絶縁電線の製造方法で用いる製造装置の一例を示す概略図である。
【発明を実施するための形態】
【００２０】
上述したように、ポリフェニレンサルファイド（ＰＰＳ樹脂）などからなる絶縁被覆を導体に直接形成して、絶縁電線を製造する場合、得られる絶縁電線では、絶縁被覆の導体への密着性が不十分となる。このような絶縁電線をコイルに加工すると、被覆浮きや割れが生じる。特に、略矩形状の断面を有する導体（以下、平角導体ともいう）を用いた絶縁電線では、エッジワイズに曲げてコイルに加工されるため、被覆浮きや割れが生じやすい。
【００２１】
絶縁被覆の導体への密着性を改善する方法としては、絶縁被覆を形成した後に絶縁電線を改めて加熱する方法が考えられる。この方法によれば、絶縁被覆を再溶融させて樹脂と導体との接触を確保した上で硬化させることにより、絶縁被覆の導体への密着性を向上させることができる。ただし、この方法では再溶融により絶縁被覆のコーナー部が薄くなり、絶縁被覆の均一性が損なわれるおそれがある。
【００２２】
そこで、本発明者らは、ＰＰＳ樹脂などからなる絶縁被覆の導体への密着性が低い要因について鋭意検討を行った。そして、密着性が低い要因は、導体に絶縁被覆を形成するときの導体と溶融した樹脂との温度差であることを見出した。具体的には、導体に絶縁被覆を形成する場合、加熱により溶融した樹脂を導体の外周に押出して形成するが、加熱により溶融している高温の樹脂と常温の導体との間では温度差がある。この温度差のため、押出される樹脂は、導体と接触した瞬間に導体により冷却されて硬化し始め、導体と密着した状態で硬化することが困難となる。この結果、樹脂が硬化して形成される絶縁被覆は、導体との密着性が低い。
【００２３】
本発明者らは、樹脂と導体との温度差に着目し、その温度差をなくすように絶縁被覆を形成することで、絶縁被覆の導体への密着性を向上させることができる、という着想に至った。つまり、予め加熱された導体に樹脂組成物を押出被覆し、絶縁被覆を形成することにより、樹脂と導体との温度差に起因する絶縁被覆の導体への密着性の低下を抑制できることを見出した。本発明は、これらの知見に基づいて成されたものである。
【００２４】
〈本発明の一実施形態〉
以下、本発明の一実施形態に係る絶縁電線について図を参照しながら説明をする。図１は、本発明の一実施形態に係る絶縁電線の構造を示す概略図であり、図２は、本発明の一実施形態に係る絶縁電線の断面図である。
【００２５】
（１）絶縁電線
本実施形態に係る絶縁電線１は、平角導体１０と、平角導体１０の外周に形成され、ポリフェニレンサルファイド（ＰＰＳ樹脂）または芳香族ポリエーテルケトンを主成分として例えば８０質量部以上１００質量部以下の含有量で含む樹脂組成物からなる絶縁被覆１１と、を備え、絶縁被覆１１は、平角導体１０が樹脂組成物の融点以上で予め加熱された状態で形成されている。
【００２６】
平角導体１０は、特に限定されず、例えば低酸素銅や無酸素銅等からなる銅線、銅合金線の他、銀等の他の金属線などが用いられる。また、平角導体１０の導体径は、特に限定されず、用途に応じて最適な数値が適宜選択される。
【００２７】
絶縁被覆１１は、平角導体１０の外周に形成されており、ＰＰＳ樹脂または芳香族ポリエーテルケトンを主成分として例えば８０質量部以上１００質量部以下の含有量で含む樹脂組成物からなる。絶縁被覆１１は、加熱により溶融した樹脂組成物が平角導体１０に押出されて形成されている。
本実施形態において、絶縁被覆１１は、平角導体１０に押出される樹脂組成物の温度と導体の温度との温度差をなくすように、平角導体１０が樹脂組成物の融点以上で予め加熱された状態で形成されている。このため、押出される樹脂組成物は、平角導体１０と接触した瞬間に硬化することなく、溶融した状態で維持されて、平角導体１０と十分に密着した状態で硬化する。これにより、絶縁被覆１１は平角導体１０との密着性が高く、被覆浮きが抑制されることとなる。
一方、絶縁被覆１１が形成されるときに平角導体１０の温度が常温であると、すなわち平角導体１０の温度が樹脂組成物と比較して低いと、押出される樹脂組成物は、平角導体１０と接触した瞬間に硬化し始め、平角導体１０と十分に密着しないまま硬化して絶縁被覆１１となる。この場合、図３に示すように、絶縁被覆１１の平角導体１０への密着性が低く、被覆浮きが生じる場合がある。
【００２８】
絶縁被覆１１は、平角導体１０が樹脂組成物の融点以上で予め加熱された状態で形成されているが、平角導体１０の加熱される温度（以下、予備加熱温度ともいう）が高すぎると樹脂組成物が発泡し、形成される絶縁被覆１１は押出外観が低下したり、変色したりする場合がある。よって、絶縁被覆１１は、平角導体１０が樹脂組成物の融点以上発泡開始温度以下で予め加熱された状態で形成されていることが好ましい。これによれば、絶縁被覆１１は平角導体１０との密着性が高く、良好な押出外観を有するとともに変色が抑制されることになる。
【００２９】
絶縁被覆１１を構成する樹脂組成物は、ＰＰＳ樹脂または芳香族ポリエーテルケトンを含む。ＰＰＳ樹脂や芳香族ポリエーテルケトンは結晶性の熱可塑性樹脂であり、高い部分放電開始電圧を示すとともに優れた機械的特性や耐熱性を有する。芳香族ポリエーテルケトンとしては、ポリエーテルエーテルケトン、ポリエーテルケトンケトン、ポリエーテルケトンなどが挙げられるが、入手容易性からポリエーテルエーテルケトン（ＰＥＥＫ樹脂）が好ましい。
【００３０】
樹脂組成物にＰＰＳ樹脂が含まれる場合、平角導体１０の予備加熱温度は、ＰＰＳ樹脂の融点以上、すなわち２８０℃以上となる。ＰＰＳ樹脂は３００℃を超えると押出外観が低下し、３５０℃を超えると著しく発泡して変色する。このため、樹脂組成物にＰＰＳ樹脂が含まれる場合、平角導体１０の予備加熱温度を２８０℃以上、好ましくは２８０℃以上３００℃以下とする。
【００３１】
樹脂組成物に芳香族ポリエーテルケトンとして例えばＰＥＥＫ樹脂が含まれる場合、平角導体１０の予備加熱温度は、ＰＥＥＫ樹脂の融点以上、すなわち３４０℃以上となる。ＰＥＥＫ樹脂は３６０℃を超えると押出外観が低下し、著しく発泡して変色するため、樹脂組成物にＰＰＳ樹脂が含まれる場合、平角導体１０の予備加熱温度を３４０℃以上、好ましくは３４０℃以上３６０℃以下とする。
【００３２】
樹脂組成物は、絶縁被覆１１の諸特性（機械的特性、絶縁性、導体との密着性など）を向上させるため、上記ＰＰＳ樹脂または芳香族ポリエーテルケトン以外の他の樹脂を含有してもよい。他の樹脂としては、特に限定されないが、例えば、オレフィン系共重合樹脂、無水マレイン酸、グリシジルメタクリレート、シンジオタクチックポリスチレン、ポリイミド、ポリアミド、ポリアミドイミド、熱可塑性ポリイミド、ポリエーテルイミド、ポリメチルペンテン、ポリブチレンテレフタレート、ポリブチレンナフタレートなど、またはこれらを複数組み合わせたものが挙げられる。
【００３３】
他の樹脂の含有量は、ＰＰＳ樹脂または芳香族ポリエーテルケトンによる特性を損ねない程度であれば特に限定されない。例えば、合計が１００質量部となるように、ＰＰＳ樹脂または芳香族ポリエーテルケトン８０質量部以上９５質量部以下、他の樹脂５質量部以上２０質量部以下とすることが好ましい。他の樹脂の含有量を上記範囲内とすることにより、絶縁被覆１１の機械的特性及び部分放電開始電圧をさらに向上することができる。
【００３４】
なお、絶縁被覆１１の厚さは特に限定されず、用途に応じて最適な数値が選択される。本実施形態において、絶縁被覆１１は、ＰＰＳ樹脂などの比誘電率の低い樹脂から構成されているため、厚さが薄くても高い部分放電開始電圧を示す。
【００３５】
（２）絶縁電線の製造方法
次に、上記絶縁電線の製造方法について、図４を参照しながら説明をする。図４は、本発明の一実施形態に係る絶縁電線の製造方法で用いる製造装置の一例を示す概略図である。
【００３６】
本実施形態の絶縁電線１の製造方法は、平角導体１０と、平角導体１０の外周に形成され、ポリフェニレンサルファイドまたは芳香族ポリエーテルケトンを含む樹脂組成物からなる絶縁被覆１１と、を備える絶縁電線１の製造方法であって、平角導体１０を樹脂組成物の融点以上で加熱する加熱工程と、加熱された平角導体１０の外周上に樹脂組成物を押出被覆して絶縁被覆１１を形成する絶縁被覆形成工程と、を備える。
【００３７】
まず、図４に示すように、送出機２０により平角導体１０を所定の速度で送り出し、押出機５０へ導入する。平角導体１０が押出機５０に導入される前に、平角導体１０を加熱装置３０により予め加熱する。このときの加熱温度は、押出す樹脂組成物の融点以上、好ましくは樹脂組成物の融点以上発泡開始温度以下とする。樹脂組成物がＰＰＳ樹脂を含有する場合、加熱温度は２８０℃以上、好ましくは２８０℃以上３００℃以下とする。また樹脂組成物が芳香族ポリエーテルケトンとしてＰＥＥＫ樹脂を含有する場合、加熱温度は３４０℃以上、好ましくは３４０℃以上３６０℃以下とする。
【００３８】
加熱装置３０において平角導体１０を予め加熱する方法としては通電加熱、熱風加熱、誘導加熱などがあるが、通電加熱が好ましい。熱風加熱は、平角導体１０の表面放散熱抵抗（Ｗ／ｍｍ２・℃）が比較的小さく、加熱効率が低いため、絶縁被覆形成工程における引取り速度を増加させる場合、加熱距離が増加する。この結果、例えば窒素雰囲気中で熱風加熱する場合、炉内全体を窒素置換する必要があり、生産性が劣ることがある。誘導加熱は、エネルギーロスが９０％前後と高く、加熱効率が１０％前後と非効率である。また、平角導体１０の位置ずれなどにより加熱効率が変化するため、平角導体１０の温度にバラつきが生じ、所定の温度に予熱できない場合がある。これに対して、通電加熱は、加熱効率が５０％以上と高く、平角導体１０を短時間で加熱できる。さらに、平角導体１０の温度のバラつきも抑制することができる。
【００３９】
加熱装置３０において平角導体１０を予め加熱する場合、不活性ガス雰囲気中で加熱することが好ましい。平角導体１０は加熱されて高温状態となると、露出した表面が酸化する傾向があり、平角導体１０の表面に形成される絶縁被覆１１の密着性が低下する場合がある。このため、不活性ガス雰囲気中で平角導体１０を加熱することにより、平角導体１０の酸化を抑制することができる。不活性ガスとしては特に限定されないが、低コストで汎用的な気体である窒素が好ましい。
【００４０】
なお、加熱された平角導体１０を押出機５０に導入する前に保温管４０に挿通させてもよい。保温管４０によれば、加熱された平角導体１０の温度の低下を抑制することができる。
また、保温管４０内を不活性ガスで置換し、平角導体１０の表面の酸化を抑制するようにしてもよい。
【００４１】
次に、加熱された平角導体１０を押出機５０に導入する。押出機５０において、加熱により溶融した樹脂組成物を平角導体１０の外周に直接押出被覆する。押出被覆のとき、平角導体１０は加熱されて樹脂組成物の融点以上となっており、溶融した樹脂組成物は平角導体１０と接触して瞬間的に固化することなく、溶融して流動性が高い状態で維持されることとなる。このため樹脂分子が平角導体１０の表面（金属表面）に入り込むことができる。
【００４２】
次に、樹脂組成物で被覆された平角導体１０を水槽６０に導入する。加熱により溶融した樹脂組成物を水槽６０で冷却し、硬化させて絶縁被覆１１とすることで、絶縁電線１を得る。絶縁被覆１１は、樹脂組成物の樹脂分子が平角導体１０の表面に入り込んだ状態で硬化しているため、いわゆるアンカー効果により平角導体１０との密着性が高い。つまり、本実施形態の絶縁電線１によれば、コイルに加工する際に、絶縁被覆１１の平角導体１０への密着性の低さに起因して生じる被覆浮きや割れなどが抑制される。
【００４３】
最後に、得られた絶縁電線１を巻取機７０により巻き取る。
【００４４】
［本実施形態に係る効果］
本実施形態によれば、以下に示す１つ又は複数の効果を奏する。
【００４５】
本実施形態の絶縁電線によれば、絶縁被覆は、平角導体が樹脂組成物の融点以上で予め加熱された状態で形成されている。これにより、絶縁電線は、絶縁被覆の平角導体への密着性が高い。このため、コイルに加工される際に伸長され、かつエッジワイズに曲げられるような過酷な加工ストレスが加わった場合であっても、被覆浮きや絶縁被覆の表面にクラックなどの割れが生じにくい。
【００４６】
また、本実施形態の絶縁電線によれば、ＰＰＳ樹脂やＰＥＥＫ樹脂を含む樹脂組成物からなる絶縁被覆が平角導体に直接形成されており、他の樹脂層を介在する必要がないため、細径化が可能となっている。
【００４７】
また、本実施形態の絶縁電線によれば、絶縁被覆は、平角導体が樹脂組成物の融点以上発泡開始温度以下で予め加熱された状態で形成されていることが好ましい。これにより、絶縁被覆は押出外観が良好であるばかりか、発泡による変色が抑制される。
【００４８】
本実施形態の製造方法によれば、平角導体を予め加熱する加熱工程を有している。これにより、ＰＰＳ樹脂などからなる絶縁被覆の平角導体への密着性を向上し、平角導体に直接形成することができる。つまり、絶縁被覆と平角導体との間に介在層を設ける必要がないため、製造工程を簡略化し、製造コストを低減することができる。
【００４９】
また、本実施形態の製造方法では、通電加熱により平角導体を加熱することが好ましい。通電加熱によれば、平角導体を短時間で加熱できる上、平角導体の加熱温度のバラつきを抑制できるため、絶縁被覆の平角導体への密着性をさらに向上させることができる。
【００５０】
また、本実施形態の製造方法では、不活性ガス雰囲気中で平角導体を加熱することが好ましい。不活性ガス雰囲気中で加熱することにより、平角導体の表面における酸化を抑制し、絶縁被覆の平角導体への密着性をさらに向上させることができる。
【００５１】
［その他の実施形態］
上記実施形態では、導体として、断面が略矩形状の平角導体を用いる場合について説明したが、本発明はこれに限定されない。本発明によれば、絶縁被覆を形成するときの導体の温度と樹脂の温度との温度差をなくすようにしており、導体の断面形状に限定されず、上述した効果を得ることができる。導体の断面形状としては、略円形状の断面を有する円形導体を用いることも可能である。
【実施例】
【００５２】
次に、本発明の実施例を説明する。本実施例では、絶縁電線を製造し、絶縁電線の加工性や外観により絶縁被覆を評価した。これらの実施例は、本発明に係る絶縁電線の一例であって、本発明はこれらの実施例により限定されない。
【００５３】
（１）材料
以下の実施例及び比較例において用いた材料は次のとおりである。
【００５４】
ベース樹脂として、次のものを用いた。
ポリフェニレンサルファイド：東レ製「トレリナ」（融点２８０℃）
ポリエーテルエーテルケトン：ダイセル・エボニック製「ＶＥＳＴＡＫＥＥＰ」（融点３４０℃）
ポリアミド：クラレ製「ジェネスタ」（融点３０６℃）
【００５５】
導体として、次のものを用いた。
銅線：平角導体（断面形状：約３ｍｍ×約２ｍｍ）
【００５６】
（１）絶縁電線の製造
上記材料を用いて絶縁電線を製造した。絶縁電線の製造においては、図４に示す製造装置により行った。
【００５７】
（実施例１，２）
送出機２０により銅線を所定の速度で送り出すとともに、加熱装置３０により銅線を窒素雰囲気下で通電加熱し、銅線を予備加熱した。予備加熱された銅線を保温管４０に挿通させ、押出機５０に導入した。押出機５０において、ポリフェニレンサルファイドとポリアミドとを質量部比９０：１０で含む樹脂組成物を銅線の外周に押出被覆した。その後、樹脂組成物で被覆された銅線を水槽６０に導入し、冷却することにより絶縁電線を製造した。なお、樹脂組成物の押出被覆においては、絶縁被覆の厚さが０．１５ｍｍ以上０．２０ｍｍ以下となるように行った。
実施例１，２では銅線の予備加熱温度を変更しており、実施例１では２８０℃、実施例２では３００℃とした。
【００５８】
（実施例３，４）
実施例３，４では、芳香族ポリエーテルケトンとしてのポリエーテルエーテルケトンとポリアミドとを質量部比９０：１０で含む樹脂組成物を用いて、銅線の予備加熱温度を変更した以外は、実施例１，２と同様に絶縁電線を製造した。予備加熱温度を、実施例３では３４０℃、実施例４では３６０℃とした。実施例１〜４の絶縁電線の製造条件を以下の表１に示す。
【００５９】
【表１】
2014103045.tif 000003
【００６０】
（比較例１，２）
比較例１，２では、銅線の予備加熱温度を変更した以外は、実施例１，２と同様に絶縁電線を製造した。予備加熱温度を、比較例１では２００℃、比較例２では２５０℃とした。
【００６１】
（比較例３，４）
比較例３，４では、銅線の予備加熱温度を変更した以外は、実施例３，４と同様に絶縁電線を製造した。予備加熱温度を、比較例３では２５０℃、比較例４では３１０℃とした。比較例１〜４の絶縁電線の製造条件を以下の表２に示す。
【００６２】
【表２】
2014103045.tif 000004
【００６３】
（３）絶縁電線の評価
続いて、実施例１〜４及び比較例１〜４の絶縁電線について、加工性及び外観を評価した。それぞれの評価方法について以下に説明する。
【００６４】
（加工性）
絶縁電線の加工性は、ＪＩＳ  Ｃ３２１６−２に準拠したエッジワイズ曲げ試験により評価した。具体的には、試験長２００ｍｍの絶縁電線の両端を引っ張り、３０％伸長後、導体幅の１倍径をもつ丸棒の外周に沿って、一平面内にあるように保ちながら、中央部をエッジワイズに１８０度曲げたときに、絶縁被覆に、被覆浮きおよび亀裂（クラック）が生じないものを「○」（合格）、絶縁被覆に、被覆浮きまたは亀裂が生じたものを「×」（不合格）とした。
【００６５】
（外観）
絶縁電線の外観は、絶縁被覆の表面における発泡の有無を確認し、発泡の発生がなく、滑らかな場合を「○」（合格）、発泡が確認される場合を「×」（不合格）とした。
【００６６】
（４）評価結果
実施例１〜４では、銅線を樹脂組成物の融点以上の温度に加熱した後に、樹脂組成物を押出被覆して絶縁被覆を形成したため、図２に示すように、銅線（平角導体１０）と絶縁被覆１１との密着性が高く、絶縁被覆１１の剥がれや浮きが確認されなかった。実施例１〜４の絶縁電線を用いてコイルを製造する際に、絶縁電線を伸長し、かつエッジワイズに曲げるような過酷な加工ストレスを加えたが、その絶縁被覆の表面にはクラックなどの割れは確認されず、いずれにおいても加工性評価は「○」であった。
【００６７】
また、実施例１〜４では、銅線を樹脂組成物の発泡開始温度以下で加熱して絶縁被覆を形成したため、絶縁被覆の外観は滑らかで良好であり、また変色も確認されず、いずれにおいても外観評価は「○」であった。
【００６８】
これに対して、比較例１〜４では、銅線を予め加熱したものの、その加熱温度が樹脂組成物の融点未満であったため、図３に示すように、絶縁被覆の剥がれや浮きが確認された。比較例１〜４の絶縁電線を用いてコイルを製造したが、その絶縁被覆の表面にはクラックなどの割れが確認され、いずれにおいても加工性評価は「×」であった。
【００６９】
また、比較例１〜４では、銅線を樹脂組成物の発泡開始温度以下で加熱して絶縁被覆を形成したため、絶縁被覆の外観は滑らかで良好であり、また変色も確認されず、いずれにおいても外観評価は「○」であった。
【００７０】
以上に示すように、本発明の絶縁電線によれば、絶縁被覆は、導体が樹脂組成物の融点以上で予め加熱された状態で形成されており、絶縁被覆の導体への密着性が高い。これにより、本発明の絶縁電線は、コイルに加工される際に伸長され、かつエッジワイズに曲げられるような過酷な加工ストレスが加わった場合であっても、被覆浮きや絶縁被覆の表面にクラックなどの割れが生じにくい。
【符号の説明】
【００７１】
１  絶縁電線
１０  導体（平角導体）
１１  絶縁被覆
２０  送出機
３０  加熱装置
４０  保温管
５０  押出機
６０  水槽
７０  巻取機
【図１】
2014103045.tif 000005
【図２】
2014103045.tif 000006
【図３】
2014103045.tif 000007
【図４】
2014103045.tif 000008